(57)【特許請求の範囲】
【請求項１】
回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置に用いられる双ドラム式連続鋳造装置用浸漬ノズルであって、
前記冷却ドラムの長手方向に沿った底面形状を有し、内部に圧損構造体を備えた外ノズルと、この外ノズル内に溶融金属を供給する内ノズルと、を有し、
前記内ノズルの側壁は、水平断面において前記冷却ドラムの長手方向に軸対称に形成されており、
この側壁に、前記内ノズルの鉛直方向の軸に対して傾斜したスリットが１８０°対称に形成されていることを特徴とする双ドラム式連続鋳造装置用浸漬ノズル。
【請求項２】
前記内ノズルの底面には、１８０°対称に形成された前記スリットを連結する底面スリットが形成されていることを特徴とする請求項１に記載の双ドラム式連続鋳造装置用浸漬ノズル。
【請求項３】
回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置であって、
前記溶融金属溜まり部に前記溶融金属を供給する浸漬ノズルとして、請求項１又は請求項２に記載の双ドラム式連続鋳造装置用浸漬ノズルを備えることを特徴とする双ドラム式連続鋳造装置。
【請求項４】
回転する一対の冷却ドラムと一対のサイド堰によって形成された溶融金属溜まり部に溶融金属を供給し、前記冷却ドラムの周面に凝固シェルを形成・成長させて薄肉鋳片を製造する薄肉鋳片の製造方法であって、
前記溶融金属溜まり部に前記溶融金属を供給する浸漬ノズルとして、請求項１又は請求項２に記載の双ドラム式連続鋳造装置用浸漬ノズルを用いることを特徴とする薄肉鋳片の製造方法。
【発明の詳細な説明】
【技術分野】
【０００１】
本発明は、一対の冷却ドラムと一対のサイド堰によって形成された溶融金属溜まり部に、溶融金属を供給して薄肉鋳片を製造する双ドラム式連続鋳造装置に用いられる双ドラム式連続鋳造装置用浸漬ノズル、双ドラム式連続鋳造装置及び薄肉鋳片の製造方法に関するものである。
【背景技術】
【０００２】
金属の薄肉鋳片を製造する方法として、内部に水冷構造を有する冷却ドラムを備え、回転する一対の冷却ドラム間に形成された溶融金属溜まり部に溶融金属を供給し、前記冷却ドラムの周面に凝固シェルを形成・成長させ、一対の冷却ドラムの外周面にそれぞれ形成された凝固シェル同士をドラムキス点で接合し、圧下して所定の厚さの薄肉鋳片を製造する双ドラム式連続鋳造装置が提供されている。このような双ドラム式連続鋳造装置は、各種金属において適用されている。
【０００３】
上述の双ドラム式連続鋳造装置においては、一対の冷却ドラム間に形成された溶融金属溜まり部は、冷却ドラムの長手方向に延在する形状となり、溶融金属を冷却ドラムの長手方向に十分に行き渡るように供給する必要がある。
そこで、溶融金属溜まり部に溶融金属を供給する際には、例えば特許文献１，２に示す浸漬ノズルが用いられる。
【０００４】
特許文献１に記載された浸漬ノズルにおいては、ノズル内部に備えられた多孔板によって溶融金属を受けて溶融金属を一旦貯留した後、溶融金属溜まり部に溶融金属を供給する構造とされている。
特許文献２に記載された浸漬ノズルにおいては、溶融金属移送用の管部及び管部先端部分に管軸方向に延びるスリットを備えた内ノズルと、冷却ドラムの長手方向に沿った底面形状を有する外ノズルと、を備え、内ノズルから外ノズル内に溶融金属を供給し、外ノズル内に溶融金属を一旦貯留した後、溶融金属溜まり部に溶融金属を供給する構造とされている。
【先行技術文献】
【特許文献】
【０００５】
【特許文献１】特開昭６１−２８９９５３号公報
【特許文献２】特開昭６３−１８３７５２号公報
【発明の概要】
【発明が解決しようとする課題】
【０００６】
ところで、最近では、製造される薄肉鋳片の幅広化や鋳造速度の増速によって鋳造スループット（単位時間当たりの鋳造体積量）が増大しており、浸漬ノズルによる溶融金属の単位時間当たりの供給量も多くなっている。
ここで、特許文献１に記載された浸漬ノズルにおいては、溶融金属の供給箇所が複数存在し、ノズル内部に貯留した溶融金属の湯面高さに不均一が生じ、ノズルから溶融金属溜まり部への吐出流が不均一となって、溶融金属溜まり部において溶融金属の流れに乱れが生じ、鋳造を安定して行うことができないおそれがあった。
【０００７】
また、特許文献２に記載された浸漬ノズルにおいては、内ノズルからの吐出流に偏流が生じ、外ノズルから溶融金属溜まり部への吐出流が不均一となり、溶融金属溜まり部において溶融金属の流れに乱れが生じるおそれがあった。具体的には、図５に示すように、冷却ドラム１１１，１１１とサイド堰１１５、１１５によって形成された溶融金属溜まり部１１６に、内ノズル１３０と外ノズル１２１とからなる浸漬ノズル１２０が配設され、内ノズル１３０の管軸方向に延びるスリットからの吐出流が外ノズル１２１の幅方向に一部に集中し、その箇所において湯面高さが局所的に高くなって、外ノズル１２１からの吐出流の流速が速くなり、外ノズル１２１からの吐出流が幅方向で不均一となる。これにより、鋳造を安定して行うことができないといった問題があった。
【０００８】
本発明は、前述した状況に鑑みてなされたものであって、内ノズルから外ノズルへの溶融金属の吐出流の流れを制御することで、外ノズル内に貯留された溶融金属の湯面高さを均一にでき、外ノズルから溶融金属溜まり部への吐出流を均一化して、鋳造を安定して行うことが可能な双ドラム式連続鋳造装置用浸漬ノズル、この双ドラム式連続鋳造装置用浸漬ノズルを備えた双ドラム式連続鋳造装置、及び、薄肉鋳片の製造方法を提供することを目的とする。
【課題を解決するための手段】
【０００９】
上記課題を解決するために、本発明に係る双ドラム式連続鋳造装置用浸漬ノズルは、回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置に用いられる双ドラム式連続鋳造装置用浸漬ノズルであって、前記冷却ドラムの長手方向に沿った底面形状を有し、内部に圧損構造体を備えた外ノズルと、この外ノズル内に溶融金属を供給する内ノズルと、を有し、前記内ノズルの側壁は、水平断面において前記冷却ドラムの長手方向に軸対称に形成されており、この側壁に、前記内ノズルの鉛直方向の軸に対して傾斜したスリットが１８０°対称に形成されていることを特徴としている。
【００１０】
この構成の双ドラム式連続鋳造装置用浸漬ノズルによれば、内ノズルの側壁が水平断面において前記冷却ドラムの長手方向に軸対称に形成されており、この側壁に、前記内ノズルの鉛直方向の軸に対して傾斜したスリットが１８０°対称に形成されているので、スリットの開口方向が管軸方向で異なることになる。また、底面から管軸方向に離間した位置では溶融金属の吐出流速が速くなり、底面近傍では溶融金属の吐出流速が遅くなる。これにより、外ノズル内に貯留された溶融金に旋回流が生じることになり、外ノズル内に貯留された溶融金属の湯面高さを均一化することができる。これにより、外ノズルから溶融金属溜まり部への吐出流が均一化し、鋳造を安定して行うことが可能となる。
【００１１】
ここで、本発明の双ドラム式連続鋳造装置用浸漬ノズルにおいては、前記内ノズルの底面には、１８０°対称に形成された前記スリットを連結する底面スリットが形成されていることが好ましい。
この場合、底面スリットから溶融金属を外ノズル内へ供給することができ、内ノズルが配設された領域にも十分に溶融金属を供給することができ、外ノズル内に貯留された溶融金属の湯面高さをさらに均一化することができる。
【００１２】
本発明の双ドラム式連続鋳造装置は、回転する一対の冷却ドラムと一対のサイド堰によって形成された溶融金属溜まり部に溶融金属を供給し、前記冷却ドラムの周面に凝固シェルを形成・成長させて薄肉鋳片を製造する双ドラム式連続鋳造装置であって、前記溶融金属溜まり部に前記溶融金属を供給する浸漬ノズルとして、上述の双ドラム式連続鋳造装置用浸漬ノズルを備えることを特徴としている。
【００１３】
この構成の双ドラム式連続鋳造装置によれば、上述の構成の双ドラム式連続鋳造装置用浸漬ノズルを備えているので、外ノズルから溶融金属溜まり部への溶融金属の供給が安定して行われることになり、鋳造を安定して行うことが可能となる。
【００１４】
本発明の薄肉鋳片の製造方法は、回転する一対の冷却ドラムと一対のサイド堰によって形成された溶融金属溜まり部に溶融金属を供給し、前記冷却ドラムの周面に凝固シェルを形成・成長させて薄肉鋳片を製造する薄肉鋳片の製造方法であって、前記溶融金属溜まり部に前記溶融金属を供給する浸漬ノズルとして、上述の双ドラム式連続鋳造装置用浸漬ノズルを用いることを特徴としている。
【００１５】
この構成の薄肉鋳片の製造方法によれば、上述の双ドラム式連続鋳造装置用浸漬ノズルを用いているので、外ノズルから溶融金属溜まり部への溶融金属の供給が安定して行われることになり、鋳造を安定して行うことが可能となる。
【発明の効果】
【００１６】
上述のように、本発明によれば、内ノズルから外ノズルへの溶融金属の吐出流の流れを制御することで、外ノズル内に貯留された溶融金属の湯面高さを均一にでき、外ノズルから溶融金属溜まり部への吐出流を均一化して、鋳造を安定して行うことが可能な双ドラム式連続鋳造装置用浸漬ノズル、この双ドラム式連続鋳造装置用浸漬ノズルを備えた双ドラム式連続鋳造装置、及び、薄肉鋳片の製造方法を提供することができる。
【図面の簡単な説明】
【００１７】
【図１】本発明の実施形態である双ドラム式連続鋳造装置を示す説明図である。
【図２】本発明の実施形態である双ドラム式連続鋳造装置用浸漬ノズルの概略説明図である。
【図３】図２に示す双ドラム式連続鋳造装置用浸漬ノズルにおける内ノズルの説明図である。（ａ）が側面図、（ｂ）がＡ−Ａ断面図、（ｃ）がＢ−Ｂ断面図、（ｄ）がＣ−Ｃ断面図である。
【図４】本発明の実施形態である双ドラム式連続鋳造装置用浸漬ノズルにおける吐出流の流れを示す説明図である。
【図５】従来の浸漬ノズルにおける吐出流の流れを示す説明図である。
【発明を実施するための形態】
【００１８】
以下に、本発明の実施形態である双ドラム式連続鋳造装置用浸漬ノズル、双ドラム式連続鋳造装置及び薄肉鋳片の製造方法について、添付した図面を参照して説明する。なお、本発明は、以下の実施形態に限定されるものではない。
本実施形態では、溶融金属として溶鋼を用いており、鋼材からなる薄肉鋳片１を製造するものとされている。なお、鋼種としては、例えば、０．００１〜０．０１％Ｃ極低炭鋼、０．０２〜０．０５％低炭鋼、０．０６〜０．４％中炭鋼、０．５〜１．２％高炭鋼、ＳＵＳ３０４鋼に代表されるオーステナイト系ステンレス鋼、ＳＵＳ４３０鋼に代表されるフェライト系ステンレス鋼、３．０〜３．５％Ｓｉ方向性電磁鋼、０．１〜６．５％Ｓｉ無方向性電磁鋼等（なお、％は、質量％）が挙げられる。
また、本実施形態では、製造される薄肉鋳片１の幅が５００ｍｍ以上２０００ｍｍの範囲内、厚さが１ｍｍ以上５ｍｍ以下の範囲内とされている。
【００１９】
本実施形態である双ドラム式連続鋳造装置１０は、図１に示すように、一対の冷却ドラム１１、１１と、薄肉鋳片１を曲げるベンダーロール１２、１２と、薄肉鋳片１を支持するピンチロール１３、１３と、一対の冷却ドラム１１、１１の幅方向端部に配設されたサイド堰１５と、これら一対の冷却ドラム１１、１１とサイド堰１５とによって画成された溶鋼溜まり部１６に供給される溶鋼３を保持するタンディッシュ１８と、このタンディッシュ１８から溶鋼溜まり部１６へと溶鋼３を供給する浸漬ノズル２０と、を備えている。
【００２０】
この双ドラム式連続鋳造装置１０においては、溶鋼３が回転する冷却ドラム１１，１１に接触して冷却されることにより、冷却ドラム１１，１１の周面の上で凝固シェル５、５が成長し、一対の冷却ドラム１１，１１にそれぞれ形成された凝固シェル５、５同士がドラムキス点で圧着されることによって、所定厚みの薄肉鋳片１が鋳造される。
【００２１】
ここで、上述の浸漬ノズル２０として、本実施形態である双ドラム式連続鋳造装置用浸漬ノズルが用いられている。
この浸漬ノズル２０においては、図２に示すように、外ノズル２１と、この外ノズル２１の内部に挿入される内ノズル３０と、を備えている。
【００２２】
外ノズル２１は、内ノズル３０が挿入される上部開口部が設けられた上部領域２１ａと、冷却ドラム１１の長手方向に沿った底面形状を有する下部領域２１ｂと、上部領域２１ａと下部領域２１ｂとの連結する連結部２１ｃと、を備えている。下部領域２１ｂの長手方向側面には、溶鋼３の吐出口２２が設けられている。また、下部領域２１ｂの内部には、圧損構造体として多孔質耐火物２３が配設されている。圧損構造体である多孔質耐火物２３が配設されることで、外ノズル２１の内部には、溶鋼３が貯留されることになる。
ここで、外ノズル２１の下部領域２１ｂの長手方向長さ（冷却ドラム１１の長手方向に沿った方向の長さ）は、鋳造する薄肉鋳片１の幅の４０〜８０％の範囲内とされている。
【００２３】
内ノズル３０は、図２及び図３に示す例では、管状をなしており、その側壁には、管軸Ｏに直交する断面において円弧状をなすとともに管軸Ｏ方向に延在する円弧面が１８０°対称に形成されている。本実施形態では、内ノズル３０は、円管状をなしており、側壁の外周面全体が円弧面とされている。この内ノズル３０の底面側領域は、外ノズル２１の内部に貯留された溶鋼３中に浸漬されることになる。
ここで、内ノズル３０の外径が３８ｍｍ以上１５０ｍｍ以下の範囲内、内径が３０ｍｍ以上９０ｍｍ以下の範囲内、肉厚が４ｍｍ以上３０ｍｍ以下の範囲内とされている。
【００２４】
そして、この内ノズル３０の側壁には、図３に示すように、内ノズル３０の底面から管軸に対して傾斜して延在するスリット３１Ａ、３１Ｂが１８０°対称に形成されている。また、内ノズル３０の底面には、上述のスリット３１Ａ、３１Ｂを連結する底面スリット３２が形成されている。ここで、本実施形態では、この底面スリット３２の延在方向が、外ノズル２１の下部領域２１ｂの長手方向と平行するように配置される。
【００２５】
上述のようにスリット３１Ａ、３１Ｂが管軸Ｏに対して傾斜して延在することから、図３に示すように、スリット３１Ａ、３１Ｂの開口部は、底面から管軸Ｏ方向上方に向かうにしたがい周方向位置が漸次変化することになる。
ここで、本実施形態においては、スリット３１Ａ、３１Ｂの管軸Ｏに対する傾斜角度は、２°以上１５°以下の範囲内とされている。
【００２６】
また、このスリット３１Ａ、３１Ｂの開口幅は、鋳造スループットに応じて設定することが好ましい。すなわち、鋳造スループットが小さい場合にはスリット３１Ａ、３１Ｂの開口幅を狭く設定し、鋳造スループットが大きい場合にはスリット３１Ａ、３１Ｂの開口幅を広く設定する。そのため本実施形態においては、スリット３１Ａ、３１Ｂの開口幅は、５ｍｍ以上３０ｍｍ以下の範囲内とされている。
【００２７】
さらに、スリット３１Ａ、３１Ｂの開口高さは閉塞を抑制するために５ｍｍ以上であることが望ましく、吐出流の乱れを抑制するためには３０ｍｍ以下であることが望ましい。したがって、本実施形態においては、スリット３１Ａ、３１Ｂの開口高さは、５ｍｍ以上３０ｍｍ以下の範囲内とされている。このスリット３１Ａ、３１Ｂの開口高さは、外ノズル２１の下部領域２１ｂの長手方向長さに応じて設定することが好ましい。すなわち、外ノズル２１の下部領域２１ｂの長手方向長さが小さい場合にはスリット３１Ａ、３１Ｂの開口高さを低く設定し、外ノズル２１の下部領域２１ｂの長手方向長さが大きい場合にはスリット３１Ａ、３１Ｂの開口高さを高く設定する。
通常、外ノズル２１の下部領域２１ｂの長手方向の長さ（これをＬと呼称する）は、２００ｍｍ〜１０００ｍｍ程度である。Ｌが２００ｍｍの場合のスリット開口高さ（これをＨと呼称する）は５ｍｍ程度であり、Ｌが１０００ｍｍのときＨは３０ｍｍ程度である。Ｌが２００ｍｍと１０００ｍｍの間である場合のＨは、次式のように、Ｌに応じて按分して決めることができる。
（Ｌｍｍ−２００ｍｍ）：（１０００ｍｍ−２００ｍｍ）＝（Ｈｍｍ−５ｍｍ）：（３０ｍｍ−５ｍｍ）
【００２８】
次に、上述した双ドラム式連続鋳造装置１０を用いた本実施形態である薄肉鋳片の製造方法について説明する。
【００２９】
一対の冷却ドラム１１、１１とサイド堰１５によって形成された溶鋼溜まり部１６に、タンディッシュ１８から浸漬ノズル２０を介して溶鋼３を供給するとともに、一対の冷却ドラム１１、１１を回転方向Ｒに向けて、すなわち、一対の冷却ドラム１１、１１同士が近接する領域が薄肉鋳片１の引抜方向（図１においては下方向）に向かうように、それぞれの冷却ドラム１１、１１を回転させる。
【００３０】
すると、冷却ドラム１１の周面には、凝固シェル５が形成される。そして、冷却ドラム１１の周面の上で凝固シェル５が成長し、一対の冷却ドラム１１、１１にそれぞれ形成された凝固シェル５、５同士がドラムキス点で圧着されることにより、所定厚みの薄肉鋳片１が鋳造される。
【００３１】
ここで、浸漬ノズル２０においては、タンディッシュ１８から内ノズル３０を介して外ノズル２１内に溶鋼３が供給される。このとき、内ノズル３０には、内ノズル３０の底面から管軸Ｏに対して傾斜して延在するスリット３１Ａ、３１Ｂが１８０°対称に形成されているので、図４に示すように、スリット３１Ａ，３１Ｂから内ノズル３０の外周面に沿った多方向に溶鋼３が吐出されることになる。すると、外ノズル２１内に貯留された溶鋼３に旋回流が生じることになる。
これにより、外ノズル２１内に貯留された溶鋼３の湯面高さが均一化し、外ノズル２１の吐出口２２からの吐出流が均一化される。
【００３２】
以上のような構成とされた本実施形態である双ドラム式連続鋳造装置１０、及び、浸漬ノズル２０（双ドラム式連続鋳造装置用浸漬ノズル）によれば、円管状をなす内ノズル３０の側壁に、内ノズル３０の底面から管軸Ｏに対して傾斜して延在するスリット３１Ａ、３１Ｂが１８０°対称に形成されているので、スリット３１Ａ，３１Ｂの開口方向（周方向）位置が管軸Ｏ方向で異なることになる。また、底面から管軸Ｏ方向上方に離間した位置では溶鋼３の吐出流速が速くなり、底面近傍では溶鋼３の吐出流速が遅くなる。すると、外ノズル２１の内部に貯留された溶鋼３に旋回流が発生し、湯面高さを均一化することができる。これにより、外ノズル２１の吐出口２２からの吐出流が均一化し、鋳造を安定して行うことが可能となる。
【００３３】
また、本実施形態においては、内ノズル３０の底面に、スリット３１Ａ、３１Ｂを連結する底面スリット３２が形成されているので、この底面スリット３２からも溶鋼３を外ノズル２１内へ供給することができ、内ノズル３０が配設された領域にも十分に溶鋼３を供給することができ、外ノズル２１内に貯留された溶鋼３の湯面高さをさらに均一化することができる。
【００３４】
外ノズル２１内に貯留された溶鋼３に対して確実に旋回流を発生させるためには、スリット３１Ａ、３１Ｂの管軸Ｏに対する傾斜角度が２°以上とされているのが望ましい。また、過度な旋回流の発生を抑制でき、湯面乱れの発生を抑制するためには、スリット３１Ａ、３１Ｂの管軸Ｏに対する傾斜角度が１５°以下とされているのが望ましい。
【００３５】
スリット３１Ａ、３１Ｂの開口幅が５ｍｍ以上とされると、スリット３１Ａ、３１Ｂの閉塞を抑制することができるので望ましい。したがって、本実施形態においては、スリット３１Ａ、３１Ｂの開口幅は５ｍｍ以上とされている。また、スリット３１Ａ、３１Ｂの開口幅は３０ｍｍ以下とされていると、スリット３１Ａ、３１Ｂの開口部における吐出流の乱れを抑制することができるので望ましい。したがって、本実施形態においてはスリット３１Ａ、３１Ｂの開口幅は３０ｍｍ以下とされている。
【００３６】
さらに、スリット３１Ａ、３１Ｂの開口高さが５ｍｍ以上とされているとスリット３１Ａ、３１Ｂの閉塞を抑制することができるので望ましい。したがって、本実施形態においては、スリット３１Ａ、３１Ｂの開口高さが５ｍｍ以上とされている。また、スリット３１Ａ、３１Ｂの開口高さが３０ｍｍ以下とされていると、スリット３１Ａ、３１Ｂの開口部における吐出流の乱れを抑制することができるので望ましい。したがって、本実施形態においては、スリット３１Ａ、３１Ｂの開口高さが３０ｍｍ以下とされている。
【００３７】
以上、本発明の実施形態である双ドラム式連続鋳造装置用浸漬ノズル、双ドラム式連続鋳造装置、薄肉鋳片の製造方法について具体的に説明したが、本発明はこれに限定されることはなく、その発明の技術的思想を逸脱しない範囲で適宜変更可能である。
例えば、本実施形態では、鋼の薄肉鋳片を製造するものとして説明したが、これに限定されることはなく、アルミニウムや他の金属の薄肉鋳片を対象としてもよい。
また、本実施形態では、ベンダーロール及びピンチロールを配設したもので説明したが、これらのロール等の配置に限定はなく、適宜設計変更してもよい。
【００３８】
さらに、本実施形態においては、内ノズルが円管状をなすものとして説明したが、これに限定されることはなく、断面楕円形状等、管軸に直交する断面において円弧状をなすとともに管軸方向に延在する円弧面が１８０°対称に形成されており、この円弧面に管軸に対して傾斜して延在するスリットが形成されていればよい。
【実施例】
【００３９】
以下に、本発明の効果を確認すべく、実施した実験結果について説明する。
図１に示す双ドラム式連続鋳造装置において、冷却ドラム径６００ｍｍ、ドラム幅１０００ｍｍ、鋳造弧角５０°とし、幅１０００ｍｍ、厚さ３ｍｍのＳＵＳ３０４からなる薄肉鋳片の鋳造を実施した。
【００４０】
本発明例では、図２及び図３に示す浸漬ノズル（内ノズル）を使用した。このとき、スリットの開口幅を２０ｍｍ、スリットの開口高さを１０ｍｍ、スリットの管軸に対する傾斜角度を５°とした。
また、内ノズルの外径を７０ｍｍ、内径を４８ｍｍ、肉厚を１１ｍｍとした。
外ノズルは、下部領域の底面形状を、冷却ドラムの回転軸方向に６８０ｍｍ、それと直交する方向に１５０ｍｍとし、下部領域高さを２５０ｍｍ、全体高さを５００ｍｍ、スリット開口高さを１５ｍｍとした。また、外ノズル内に配設された多孔質耐火物は、高さを３３ｍｍ、１インチ当りの孔数が１５個（１５ＰＰＩ）のものを使用した。
【００４１】
比較例では、内ノズルとして、スリットが管軸方向に平行に形成されたものを使用した以外の条件は、本発明例と同一とした。
そして、本発明例及び比較例において、溶鋼溜まり部における最大波立ち高さ、薄肉鋳片の厚さの変動幅、薄肉鋳片の表面割れの有無を評価した。評価結果を表１に示す。
【００４２】
【表１】
0006558257.tif 000002
【００４３】
内ノズルのスリットが管軸に平行に形成された比較例においては、溶鋼溜まり部における最大波立ち高さが６ｍｍと大きく、薄肉鋳片の厚さの変動幅が０．１５ｍｍとなった。また、鋳片表面に縦割れが観察された。
これに対して、内ノズルのスリットが管軸に対して傾斜して形成された本発明例においては、溶鋼溜まり部における最大波立ち高さが３ｍｍとされ、薄肉鋳片の厚さの変動幅が０．０５ｍｍに抑えられた。また、鋳片表面に縦割れは確認されなかった。
【００４４】
以上のように、本発明によれば、外ノズル内に貯留された溶融金属の湯面高さを均一にでき、外ノズルから溶融金属溜まり部への吐出流を均一化して、鋳造を安定して行うことが可能であることが確認された。
【符号の説明】
【００４５】
１  薄肉鋳片
３  溶鋼（溶融金属）
５  凝固シェル
１０  双ドラム式連続鋳造装置
１１  冷却ドラム
２０  浸漬ノズル（双ドラム式連続鋳造装置用浸漬ノズル）
２１  外ノズル
２３  多孔質耐火物（圧損構造体）
３０  内ノズル
３１Ａ、３１Ｂ  スリット
３２  底面スリット
【図１】
0006558257.tif 000003
【図２】
0006558257.tif 000004
【図３】
0006558257.tif 000005
【図４】
0006558257.tif 000006
【図５】
0006558257.tif 000007